(57)【要約】【課題】大面積の電極に対応でき、十分な厚さの導電層を短期間で製造することができるダイヤモンド電極、ダイヤモンド電極の製造方法および導電性ダイヤモンドの塗布方法を提供すること。【解決手段】ダイヤモンド電極は、基材と、基材の表面に設けられ、導電性ダイヤモンド粉末と、導電性ダイヤモンド粉末よりも基材との密着性の高いコーティング剤とを含む導電層と、を備える。このダイヤモンド電極の製造方法は、導電性ダイヤモンド粉末と、導電性ダイヤモンド粉末よりも基材との密着性の高いコーティング剤とを含む導電性コーティング剤を用意する工程と、基材の表面に導電性コーティング剤を塗布する工程と、基材の表面に前記導電性ダイヤモンド粉末を定着させて導電層を形成する工程と、を備える。【選択図】図１
2020199478.tif 000002
【特許請求の範囲】
【請求項１】
基材と、
前記基材の表面に設けられ、導電性ダイヤモンド粉末と、前記導電性ダイヤモンド粉末よりも前記基材との密着性の高いコーティング剤とを含む導電層と、
を備えたダイヤモンド電極。
【請求項２】
前記導電性ダイヤモンド粉末は、ダイヤモンド粉末と、前記ダイヤモンド粉末の表面に設けられ、前記ダイヤモンド粉末よりも不純物濃度が高い高不純物層と、を有する請求項１記載のダイヤモンド電極。
【請求項３】
前記基材の大きさは６００ｃｍ２以上であり、導電層の厚さは５μｍ以上である、請求項１または請求項２に記載のダイヤモンド電極。
【請求項４】
前記コーティング剤は、ポリシラザンである、請求項１乃至請求項３のいずれかに記載のダイヤモンド電極。
【請求項５】
導電性ダイヤモンド粉末と、前記導電性ダイヤモンド粉末よりも基材との密着性の高いコーティング剤とを含む導電性コーティング剤を用意する工程と、
前記基材の表面に前記導電性コーティング剤を塗布する工程と、
前記基材の表面に前記導電性ダイヤモンド粉末を定着させて導電層を形成する工程と、
を備えたダイヤモンド電極の製造方法。
【請求項６】
前記導電性コーティング剤を塗布する工程は、前記導電性コーティング剤をスクリーン印刷によって塗布することを含む、請求項５記載のダイヤモンド電極の製造方法。
【請求項７】
前記導電性コーティング剤を塗布する工程は、前記導電性コーティング剤を噴射して塗布することを含む、請求項５記載のダイヤモンド電極の製造方法。
【請求項８】
導電性ダイヤモンド粉末と、前記導電性ダイヤモンド粉末よりも対象物との密着性の高いコーティング剤とを含む導電性コーティング剤を用意する工程と、
前記対象物の表面に前記導電性コーティング剤を塗布する工程と、
前記対象物の表面に前記導電性ダイヤモンド粉末を定着させて導電層を形成する工程と、
を備えた導電性ダイヤモンドの塗布方法。
【発明の詳細な説明】
【技術分野】
【０００１】
本発明は、ダイヤモンド電極、ダイヤモンド電極の製造方法および導電性ダイヤモンドの塗布方法に関する。
【背景技術】
【０００２】
電気分解で用いる電極の材料には、二酸化鉛、白金、二酸化イリジウム、二酸化チタン、二酸化スズなどが知られている。また、これらの材料以外では、高電圧に耐えられ、効率的にＯＨラジカルを発生することができるダイヤモンド電極も用いられる。
【０００３】
ダイヤモンド電極は、物理的および化学的に安定という優れた特徴を有するため、水や水溶液を電解するための処理装置の電極や、医療用機器の電極など、様々な分野で利用されている。ダイヤモンド電極に関する技術として、特許文献１には、基材にＣＶＤ（Chemical Vapor Deposition）により導電性ダイヤモンドを被覆して電極を構成する技術が開示されている。
【０００４】
しかしながら、ＣＶＤによってダイヤモンド電極を形成する場合、ＣＶＤ装置（チャンバ）内に収容できる大きさの基材に限られ、大面積のダイヤモンド電極を形成することは容易ではない。しかも、ＣＶＤで基材の表面に電極として十分な厚さの導電性ダイヤモンドを成膜するには非常に長い処理時間が必要になる。このため、大面積で十分な厚さの導電層を有するダイヤモンド電極をＣＶＤで形成することは現実的ではない。
【先行技術文献】
【特許文献】
【０００５】
【特許文献１】特開２００７−２３８９８９号公報
【発明の概要】
【発明が解決しようとする課題】
【０００６】
本発明は、上記課題の解決のためになされたものであり、大面積の電極に対応でき、十分な厚さ、および均一な導電層を短期間で製造することができるダイヤモンド電極、ダイヤモンド電極の製造方法および導電性ダイヤモンドの塗布方法を提供することを目的とする。
【課題を解決するための手段】
【０００７】
上記の課題を解決すべく、本発明の一形態は、基材と、基材の表面に設けられ、導電性ダイヤモンド粉末と、導電性ダイヤモンド粉末よりも基材との密着性の高いコーティング剤とを含む導電層と、を備えたダイヤモンド電極である。このような構成によれば、基材の表面にコーティング剤を利用して導電性ダイヤモンド粉末を十分な厚さで均一に被着させることができる。すなわち、導電性ダイヤモンド粉末を含むコーティング剤を基材の表面に塗布することで導電性ダイヤモンド粉末を含む導電層を構成することができる。
【０００８】
本発明の一態様は、導電性ダイヤモンド粉末と、導電性ダイヤモンド粉末よりも基材との密着性の高いコーティング剤とを含む導電性コーティング剤を用意する工程と、基材の表面に導電性コーティング剤を塗布する工程と、基材の表面に前記導電性ダイヤモンド粉末を定着させて導電層を形成する工程と、を備えたダイヤモンド電極の製造方法である。このような構成によれば、導電性コーティング剤を基材の表面に塗布することで基材の表面に導電性ダイヤモンド粉末の層（導電層）を十分な厚さで均一に形成することができる。
【０００９】
本発明の一態様は、導電性ダイヤモンド粉末と、導電性ダイヤモンド粉末よりも対象物との密着性の高いコーティング剤とを含む導電性コーティング剤を用意する工程と、対象物の表面に導電性コーティング剤を塗布する工程と、対象物の表面に導電性ダイヤモンド粉末を定着させて導電層を形成する工程と、を備えた導電性ダイヤモンドの塗布方法である。このような構成によれば、導電性コーティング剤を対象物の表面に塗布することで対象物の表面に導電性ダイヤモンドを十分な厚さで均一に、かつ短時間で塗布することができる。
【発明の効果】
【００１０】
以上説明したように、本発明によれば、大面積の電極に対応でき、十分な厚さ、および均一な導電層を短期間で製造することができるダイヤモンド電極、ダイヤモンド電極の製造方法および導電性ダイヤモンドの塗布方法を提供することができる。
【図面の簡単な説明】
【００１１】
【図１】（ａ）および（ｂ）は、本実施形態に係るダイヤモンド電極の構成例を示す模式断面図である。
【図２】本実施形態に係るダイヤモンド電極の製造方法を例示するフローチャートである。
【図３】（ａ）から（ｅ）は、本実施形態に係るダイヤモンド電極の製造方法を例示する模式図である。
【図４】（ａ）および（ｂ）は、廃水処理装置への適用例を説明する模式図である。
【図５】（ａ）および（ｂ）は、電解特性の実験結果を示す図である。
【図６】（ａ）から（ｃ）は、電気メスへの適用例を説明する図である。
【発明を実施するための形態】
【００１２】
以下、図面を参照して本発明の実施形態を説明する。
【００１３】
（ダイヤモンド電極）
図１（ａ）および（ｂ）は、本実施形態に係るダイヤモンド電極の構成例を示す模式断面図である。図１（ｂ）は図１（ａ）の導電層２０の拡大断面図である。
図１（ａ）に示すように、本実施形態に係るダイヤモンド電極１は、基材１０と、基材１０の表面１０ａに設けられた導電層２０とを備える。基材１０としては、板状体の金属、セラミックス、半導体、およびこれらの複合基板が用いられる。
【００１４】
導電層２０は、導電性ダイヤモンド粉末２１と、コーティング剤２２とを含む。導電性ダイヤモンド粉末２１は、コーティング剤２２の中に所定の割合で混合されている。コーティング剤２２は、導電性ダイヤモンド粉末２１よりも基材１０との密着性が高い。コーティング剤２２によって、導電性ダイヤモンド粉末２１を基材１０の表面１０ａに十分な厚さで被着させることができる。このコーティング剤２２には、例えばポリシラザンが用いられる。
【００１５】
図１（ｂ）に示すように、導電性ダイヤモンド粉末２１は、ダイヤモンド粉末２１０と、ダイヤモンド粉末２１０の表面１０ａに設けられた高不純物層２１１とを有する。ダイヤモンド粉末２１０は絶縁体であるが、このダイヤモンド粉末２１０の表面に、ダイヤモンド粉末よりも不純物濃度が高い高不純物層２１１を設けることで導電性ダイヤモンド粉末２１が構成される。高不純物層２１１を構成する不純物としては、ボロンやリンが挙げられる。本実施形態では、不純物としてボロンが用いられる。これにより、ボロンドープダイヤモンド（以下、「ＢＤＤ」とも言う。）が構成される。ＢＤＤは、導電性ダイヤモンド粉末２１の一例である。
【００１６】
基材１０の表面１０ａに設けられる導電層２０は、例えばポリシラザンであるコーティング剤２２に導電性ダイヤモンド粉末２１であるＢＤＤが混合されたものである。コーティング剤２２は基材１０の表面１０ａに導電性ダイヤモンド粉末２１を被着するためのバインダーとなる。複数の導電性ダイヤモンド粉末２１はコーティング剤２２の中で接触しており、導電層２０の面方向への導通性を得ている。また、一部の導電性ダイヤモンド粉末２１はコーティング剤２２の表面から露出しており、導電層２０と接する外部の部材との導通性を得られるようになっている。
【００１７】
このようなダイヤモンド電極１によれば、基材１０の表面１０ａにコーティング剤２２を利用して導電性ダイヤモンド粉末２１を十分な厚さで均一に被着させることができる。すなわち、導電性ダイヤモンド粉末２１を含むコーティング剤２２を基材１０の表面１０ａに塗布することで導電性ダイヤモンド粉末２１を含む導電層２０を構成することができることから、大面積の基材１０であっても、導電性ダイヤモンド粉末２１を含む導電層２０を容易に構成することができる。さらに比較的厚い導電層２０が必要な場合でも、導電性ダイヤモンド粉末２１を含むコーティング剤２２を基材１０の表面１０ａに均一に塗布することができるとともに、短時間で形成することが可能となる。
【００１８】
ここで、ＢＤＤを用いた電極の耐久性については、成長したダイヤモンド粒子が大きいと、電極作製時にピンホール（ダイヤモンド粒子間の隙間）が発生する確率が高くなる。ピンホールが発生すると、物理的にも電気化学的にも不安定な金属カーバイド層（基材及びＢＤＤ層間の層）に廃水が浸透して、短期間で電極表面全体に剥離現象が連鎖的に発生する。
【００１９】
このようなピンホールについての対策としては、できるだけ小さなダイヤモンド粒子、好ましくはナノサイズのダイヤモンド粒子で構成されている多結晶膜で成膜することが好ましい。そうすることにより、確率的にピンホールができる可能性が少なくなる。
【００２０】
また、粒子結晶が小さいため、粒子境界を介した下層への流路が長くなる。実験的にもこのような微細結晶で構成されたダイヤモンド電極では、剥離が起こりにくく、寿命が長くなることが確認できている。
【００２１】
しかしながら、このような理想的な結晶成長させたＢＤＤの電極をＣＶＤで形成しようとした場合、高度なＣＶＤプロセスの制御が必要であり、安定な電極の製造技術確立の高いハードルとなっている。
【００２２】
また、多結晶膜のダイヤモンド粒子が電解反応で消耗される「エッチング現象」も大きな課題の一つである。原因は明確になっていないが、電解質に有機物が存在するとダイヤモンド膜の消耗速度が著しく速くなるため、有機物分解の中間生成物として発生する有機ラジカルが関与して、ダイヤモンド結晶の消耗を進行させていると推察されている。このため、電解処理を行う対象物（例えば、廃水）に有機物が含まれているとこの膜消耗は常に起こり得る。
【００２３】
上記のように、ＢＤＤを用いた電極には、ピンホール、エッチングおよび剥離といった課題があるが、本実施形態のようにＢＤＤを塗布することによって構成されるダイヤモンド電極１では、これらの課題を解決することができる。
【００２４】
その理由としては、本実施形態では、コーティング剤２２としてポリシラザンを採用したガラスコーティングであり、様々な基材（コーティング対象物）に対する強い密着性を持つ。ポリシラザンは構成要素にＳｉＨ、ＮＨ、ＳｉＮを持ち、これら３つ全てが基材表面の活性基（−Ｈ）と反応結合することができる。
【００２５】
ＢＤＤの表面化学修飾には活性基（−Ｈ）があるため、ポリシラザンと化学的に強く結合できる。ＢＤＤをＣＶＤによって形成する薄膜電極のような機械的な結合ではなく、本実施形態のようなコーティング剤２２ではＢＤＤや基材１０と化学的に強く結合するため、非常に強力に密着することができる。そのため、ピンホールやエッチング、剥離、金属基材の露出等のリスクが大きく削減され、耐久性も大きく向上すると考えられる。
【００２６】
また、ポリシラザンは基材１０と反応すると同時に、自己架橋、シリカ転化が進行し、基材１０の表面にはシリカガラス膜が形成される。そのため、耐薬品性にも非常に優れて、廃液処理などにおいても大きな優位性となる。耐久性や耐薬品性は、製品化において、性能の安定性や製品寿命にも直結するため、非常に重要である。
【００２７】
（ダイヤモンド電極の製造方法）
次に、ダイヤモンド電極の製造方法について説明する。
図２は、本実施形態に係るダイヤモンド電極の製造方法を例示するフローチャートである。
図３（ａ）から（ｅ）は、本実施形態に係るダイヤモンド電極の製造方法を例示する模式図である。
本実施形態に係るダイヤモンド電極は、図２に示す工程によって製造される。
【００２８】
（ステップＳ１０１：基材の用意）
先ず、ステップＳ１０１に示すように、基材１０を用意する。一例として、金属板（ステンレス板）の基材１０を用意する。
【００２９】
（ステップＳ１０２：導電性コーティング剤の用意）
次に、ステップＳ１０２に示すように、導電性コーティング剤を用意する。導電性コーティング剤は、導電性ダイヤモンド粉末２１とコーティング剤２２とを混合したものである。図３（ａ）から（ｃ）には、ダイヤモンド粉末から導電性コーティング剤の調合までの工程が示される。すなわち、図３（ａ）に示すように、ダイヤモンド粉末２１０を用意し、図３（ｂ）に示すように、ダイヤモンド粉末２１０の表面に高不純物層２１１を設けて導電性ダイヤモンド粉末２１を形成する。高不純物層２１１は、例えばＣＶＤを用いてダイヤモンド粉末２１０の表面にボロンをドープすることによって形成される。この形成された導電性ダイヤモンド粉末２１と、コーティング剤２２とを所定の割合で混合することで、図３（ｃ）に示す導電性コーティング剤２０Ａが調合される。
【００３０】
一例として、コーティング剤２２にはポリシラザンが用いられる。また、導電性コーティング剤２０Ａにおけるコーティング剤２２と導電性ダイヤモンド粉末２１との比率（重量％での比率）は、例えば、９：１〜７：３程度である。コーティング剤２２の比率が９を超えると密着性（耐久性）は高くなるものの導電性が低下する。一方、コーティング剤２２の比率が７を下回ると導電性は向上するものの密着性（耐久性）が低下する。
【００３１】
（ステップＳ１０３：導電性コーティング剤の塗布）
次に、ステップＳ１０３に示すように、導電性コーティング剤の塗布を行う。すなわち、ステップＳ１０１で用意した基材１０の表面１０ａに、ステップＳ１０２で用意した導電性コーティング剤２０Ａを塗布する。本実施形態では、ＣＶＤではなく、基材１０の表面１０ａに導電性コーティング剤２０Ａを塗布する。
【００３２】
図３（ｄ）には、基材１０の表面１０ａに導電性コーティング剤２０Ａが塗布された状態が示される。塗布方法としては、スクリーン印刷や噴射が挙げられる。スクリーン印刷では、塗布する領域にスクリーンを載置し、スクリーン上に導電性コーティング剤２０Ａを塗布してスキージで均す。これにより、スクリーンの網目から導電性コーティング剤２０Ａが基材１０上にほぼ均一な厚さで塗布される。
【００３３】
また、噴射では、ノズルに所定圧力で導電性コーティング剤２０Ａを供給し、ノズルの先端開口から基材１０の表面１０ａに向けて導電性コーティング剤２０Ａを吐出する。これにより、導電性コーティング剤２０Ａを基材１０の表面１０ａに塗布する。
【００３４】
導電性コーティング剤２０Ａをスクリーン印刷や噴射によって塗布することによって、基材１０の表面１０ａに十分な厚さの導電性コーティング剤２０Ａを短時間で形成することができる。
【００３５】
（ステップＳ１０４：導電性ダイヤモンド粉末の定着）
次に、ステップＳ１０４に示すように、導電性ダイヤモンド粉末の定着を行う。すなわち、図３（ｄ）に示すように、基材１０の表面１０ａに導電性コーティング剤２０Ａを塗布した後、図３（ｅ）に示すように、導電性コーティング剤２０Ａを例えば乾燥させる。これにより、コーティング剤２２を硬化させ、基材１０の表面１０ａに導電性ダイヤモンド粉末２１が定着する。導電性ダイヤモンド粉末２１の定着によって基材１０の表面１０ａに導電層２０が設けられ、ダイヤモンド電極１が完成する。
【００３６】
このような製造方法によれば、導電性コーティング剤２０Ａを基材１０の表面１０ａに塗布することで基材１０の表面１０ａに導電性ダイヤモンド粉末２１の層（導電層２０）を十分な厚さで均一に形成することができる。
【００３７】
したがって、ＣＶＤのチャンバでは収容しきれないような大きさの基材１０を用いることができ、しかも、十分な厚さの導電層２０を短時間で形成することができる。例えば、ＣＶＤでは現実的ではない大きさの基材１０および十分な厚さの導電層２０を短時間で形成することができる。例えば、基材１０の大きさは、６００ｃｍ２以上（例えば、縦２０ｃｍ×横３０ｃｍ以上）であってもよい。また、導電層２０の厚さは、５μｍ以上であっても対応可能である。
【００３８】
さらに、ＣＶＤによって導電性ダイヤモンドの層を形成する方法では、限られた種類の基材（シリコンやニオブなど）しか用いることができない。しかし、本実施形態のように、導電性コーティング剤２０Ａを基材１０に塗布することによって導電層２０を形成する方法では、幅広い基材１０の材料に対応することができる。すなわち、本実施形態では、基材１０の材料、形状、大きさの自由度が高く、多様なダイヤモンド電極１を低コストで製造することが可能となる。
【００３９】
（導電性ダイヤモンドの塗布方法）
図２および図３で示すダイヤモンド電極の製造方法の一部は、導電性ダイヤモンドの塗布方法として適用可能である。導電性ダイヤモンドの塗布方法としては、基材１０の代わりに導電性ダイヤモンドの層（導電層２０）を形成する対象物を用いる。すなわち、導電性ダイヤモンドの塗布方法は、導電性ダイヤモンド粉末２１と、導電性ダイヤモンド粉末２１よりも対象物との密着性の高いコーティング剤２２とを含む導電性コーティング剤２０Ａを用意する工程と、対象物の表面に導電性コーティング剤２０Ａを塗布する工程と、対象物の表面に導電性ダイヤモンド粉末２１を定着させて導電層２０を形成する工程と、を備える。これにより、導電性コーティング剤２０Ａを対象物の表面に塗布することで対象物の表面に導電性ダイヤモンドを十分な厚さで均一に、かつ短時間に塗布することが可能となる。
【００４０】
（適用例：廃水処理装置）
次に、適用例について説明する。
図４（ａ）および（ｂ）は、廃水処理装置への適用例を説明する模式図である。
図４（ａ）に示すように、本実施形態に係るダイヤモンド電極１は、廃水処理装置１００の電極１１０として適用することが好適である。廃水処理装置１００は、例えば浄水場のオゾン接触池で使用される。
【００４１】
廃水処理装置１００の電極１１０は、例えば図４（ｂ）に示すように、取り付け用プレート１１１と、取り付け用プレート１１１に立設された複数枚の電極プレート１１２とを有する。取り付け用プレート１１１には電源ケーブル１２０が接続され、取り付け用プレート１１１から各電極プレート１１２に電圧を印加できるようになっている。この電極プレート１１２として、本実施形態に係るダイヤモンド電極１が適用される。
【００４２】
廃水処理装置１００の水槽は非常に大きいため、これに用いられる電極１１０の大きさ（表面積）も十分な大きさが必要となる。本実施形態に係るダイヤモンド電極１によれば、大きな基材１０に十分な厚さの導電層２０を短時間で構成することができ、大きな廃水処理装置１００の電極１１０として有効に利用可能となる。
【００４３】
また、本実施形態に係るダイヤモンド電極１では、大きさのみならず形状の自由度も高い。すなわち、導電性ダイヤモンド粉末２１を含むコーティング剤２２を塗布することで導電層２０を形成できるため、平坦のみならず立体的な対象物にも導電性ダイヤモンドを塗布してダイヤモンド電極１を構成することができる。廃水処理装置１００においては、例えば図４（ｂ）に示すような電極プレート１１２に本実施形態に係るダイヤモンド電極１を用いることで、オゾンおよびＯＨラジカルを効率よく発生させることができる。
【００４４】
本実施形態に係るダイヤモンド電極１を用いた廃水処理装置１００で電解水処理を行うと、電極１１０上での直接電解に加えて、水の電解の結果生じるＯＨラジカルやオゾンによる間接電解が起きるため（図４（ａ）（１）参照）、効率よく有機物を処理することができる（図４（ａ）（２）参照）。発生したオゾンによって悪臭や菌を酸化分解し、酸素を放出する（図４（ａ）（３）参照）。また、水中でのオゾン分解反応によって生成されるＯＨラジカルは、オゾンよりも酸化力が強いため、難分解性の有害有機物も処理可能である。
【００４５】
ここで、水中でオゾンとＯＨラジカルとを生成する方法としては、電極による電気分解が挙げられる。電気分解による水処理は、処理困難な難分解性物質（特に、有機系物質）を酸化分解し、低分子かつ安全な物質に変換できるため、廃水の環境負荷低減と、水資源の再利用・有効利用のための重要技術として位置づけされている。その中でも、ダイヤモンド電極１は、物理的・化学的に安定という優れた特性を有する。そのため、他の材料の電極よりも多くの優位性を持ち、あらゆる水処理用の電極として気体されている。
【００４６】
具体的には、ダイヤモンド電極１を用いた水の電解では、従来の電極材料に比較してＯＨラジカルやオゾンの発生効率が高いことが知られている。これは、ダイヤモンド電極１では、水中で高電位を印加しても酸素の発生が起きにくい（酸素発生の過電圧が大きい）ことに起因する。
【００４７】
例えば、代表的なオゾン発生用電極として二酸化鉛（ＰｂＯ２）が知られているが、有害な金属である鉛を含むため、金属物質の溶出の可能性から水処理用電極への利用に懸念がある。その他にも、酸化インジウム−酸化ニオブ（ＩｒＯ２−Ｎｂ２Ｏ５）電極や、酸化インジウム−酸化タンタル（ＩｒＯ２−Ｔａ２Ｏ５）電極、白金（Ｐｔ）電極を用いたものもあるが、高価な貴金属類を使用するため、コストや資源の面で懸念がある。また、Ｐｔ電極は、電圧を常時印加していると脆くなるため、十分な耐久性を得られない。二酸化スズ（ＳｎＯ２）電極を用いたものもあるが、安定性が高くない。
【００４８】
一方、ダイヤモンド電極１は、酸素発生の過電圧が大きき、ＯＨラジカルやオゾン発生に適しているだけでなく、毒性がなく、安定性に優れ、原料資源のコストやリスクの問題がないので、水処理用電極材料としての利用に好適である。
【００４９】
このように、他の金属の電極に比べて有利なダイヤモンド電極１について、本実施形態では、コーティング剤２２としてポリシラザンを用いる。このため、廃水処理装置１００のようにダイヤモンド電極１を浸漬する溶液の環境が過酷な場合や、印加電圧が高い場合であっても基材１０の表面１０ａに設けられた導電層２０を維持することができる。
【００５０】
図５（ａ）および（ｂ）は、電解特性の実験結果を示す図である。
ここで、実験を行った電極は、塗布型ＢＤＤ電極（本実施形態に係るダイヤモンド電極１）、ＢＤＤ薄膜電極（ＣＶＤで導電層を形成したダイヤモンド電極）およびＰｔ（白金）電極である。
各電極での電解特性を調べるため、メチレンブルーをモデル有機汚染物質として、定電流電解を行った。実験では、０．０１ｍＭのメチレンブルー（硫酸にてｐｈ２に調整）を２ｍＬ用意し、各電極（電極面積１ｃｍ２）に対して、＋３．０Ｖ（ｖｓ．Ａｇ／ＡｇＣｌ）付近となるような電流値で定電流電解を行った。溶液の吸光度からメチレンブルーの濃度を測定し、通電電荷量に対する濃度変化を調べた。
【００５１】
図５（ａ）には、通電時間に対するメチレンブルーの濃度の変化が示され、図５（ｂ）には、通電電荷量に対するメチレンブルーの濃度の変化が示される。図５（ｂ）の挿入図は、通電電荷量を対数表示したものである。
【００５２】
実験の結果、Ｐｔ電極、ＢＤＤ薄膜電極および塗布型ＢＤＤ電極のいずれも通電時間に対するメチレンブルーの減少率は同程度であった。一方、通電電荷量に対するメチレンブルーの減少率には大きな差が見られた。すなわち、ＢＤＤ薄膜電極や塗布型ＢＤＤ電極では、流れた電流に対してメチレンブルーの分解に利用される電流の割合が、Ｐｔ電極に比べて非常に大きいことが分かる。これは、直接電解のみではなく、ＯＨラジカルやオゾン生成による間接電解による寄与があり、結果として効率よく電解が起きていると考えられる。したがって、塗布型ＢＤＤ電極においても、ＢＤＤの持つ優れた電解特性が維持されていることが確かめられた。
【００５３】
また、９０分間の電解後でも塗布型ＢＤＤ電極の表面に劣化（剥離など）は観察されなかった。すなわち、塗布型ＢＤＤ電極は高電位にて長時間の電解を行っても導電層２０の剥離は発生せず、十分な耐久性を有することが分かった。さらに、塗布型ＢＤＤ電極では、高電位にて長時間の電解を行っても、導電性を失うことなく通電が可能であることが分かった。また、塗布型ＢＤＤ電極では、従来、電解用電極として適用されていたＰｔ電極やＢＤＤ薄膜電極よりも、非常に少ない消費電力で有機物を分解できることが確認できた。
【００５４】
さらに、塗布型ＢＤＤ電極を製造する際の導電性コーティング剤２０Ａの組成の最適化を実施し、その組成をもとに縦２０ｃｍ×横３０ｃｍ程度の大面積塗布型ＢＤＤ電極を作製した。また、作製した大面積塗布型ＢＤＤ電極を用いてメチレンブルーの定電流電解実験を行った結果、ＢＤＤ薄膜電極に匹敵する電解効率と十分な耐久性を有することが確認された。さらに、化学プローブ法によるＯＨラジカル検出実験を行ったところ、大面積塗布型ＢＤＤ電極による電解ではＢＤＤ薄膜電極を用いた場合と同程度のＯＨラジカルの生成を確認した。
【００５５】
また、廃水処理の観点から、塗布型ＢＤＤ電極を用いることで、従来の廃水燃焼に比べて、多くの優位性が確認されている。すなわち、難分解性の産業廃水の処理には、重油などと噴霧燃焼させながら廃水を燃やす燃焼処理方法があるが、ダイヤモンド電極１による処理と廃水燃焼処理とを比較した場合、ダイヤモンド電極１の方が燃焼法に対して約５０％のＣＯ２削減効果があり、かつ安価に廃水処理できることが確認できている。
【００５６】
また、本実施形態に係るダイヤモンド電極１は、生物処理に対して阻害性・有害性を示す高塩類濃度廃水、強アルカリ性廃水、強酸性廃水、芳香族有機化合物含有廃水、着色成分含有廃水、医薬産業廃水、化学産業廃水等の処理に有効であると考えられる。
【００５７】
（適用例：電気メス）
図６（ａ）から（ｃ）は、電気メスへの適用例を説明する図である。
本実施形態における導電性ダイヤモンドの塗布方法は、耐久性に優れ、導通性を担保できるため電気メスの電極の導電性皮膜として適用することができる。図６（ａ）から（ｃ）には、外科的治療装置としての電気メス２００Ａ〜２００Ｃが示される。図６（ａ）に示す電気メス２００Ａは、ナイフ型、図６（ｂ）に示す電気メス２００Ｂは、スネアと呼ばれる輪状の針金（ワイヤ）型、図６（ｃ）に示す電気メス２００Ｃは、ボール型である。本実施形態における導電性ダイヤモンドの塗布方法によって、図６に示す電気メス２００Ａ〜２００Ｃの電極２０１の表面に導電性ダイヤモンド粉末２１を含む導電層２０が形成される。
【００５８】
図６（ａ）に示すナイフ型の電気メス２００Ａは、生体組織を凝固して切断することができる。図６（ｂ）に示すワイヤ型の電気メス２００Ｂは生体組織を取り囲むようにして切除することができる。図６（ｃ）に示すボール型の電気メス２００Ｃは、生体組織に通電して凝固させることができる。このように、図６に示す電気メスは、各々機能が異なるため用途に応じて使い分けられている。なお、本実施形態における導電性ダイヤモンドの塗布方法の対象物は、図６に示す電気メスだけに限られるものではない。
【００５９】
以上のように、本実施形態に係るダイヤモンド電極１は、基材１０と、基材１０の表面１０ａに設けられ、導電性ダイヤモンド粉末２１と、導電性ダイヤモンド粉末２１よりも基材１０との密着性の高いコーティング剤２２とを含む導電層２０と、を備える。これにより、基材１０の表面１０ａにコーティング剤２２を利用して導電性ダイヤモンド粉末２１を十分な厚さで被着させることができる。すなわち、導電性ダイヤモンド粉末２１を含むコーティング剤２２を基材１０の表面１０ａに塗布することで導電性ダイヤモンド粉末２１を含む導電層２０を構成することができる。
【００６０】
また、このダイヤモンド電極１において、導電性ダイヤモンド粉末２１は、ダイヤモンド粉末２１０と、ダイヤモンド粉末２１０の表面に設けられ、ダイヤモンド粉末２１０よりも不純物濃度が高不純物層２１１と、を有していてもよい。これにより、絶縁体であるダイヤモンド粉末２１０の核の表面に、導電体となる高不純物層２１１が設けられた導電性ダイヤモンド粉末２１が構成される。
【００６１】
また、このダイヤモンド電極１において、基材１０の大きさは６００ｃｍ２以上（例えば、縦２０ｃｍ×横３０ｃｍ以上）であってもよく、導電層２０の厚さは５μｍ以上であってもよい。これにより、ＣＶＤのチャンバでは収容しきれないような大きさの基材１０を用いることができ、十分な厚さの導電層２０を短時間で形成することができる。
【００６２】
また、このダイヤモンド電極１において、コーティング剤２２はポリシラザンであることが好ましい。これにより、ダイヤモンド電極１を浸漬する溶液の環境が過酷な場合や、印加電圧が高い場合であっても基材１０の表面１０ａに設けられた導電層２０を維持することができる。
【００６３】
また、本実施形態に係るダイヤモンド電極１の製造方法は、導電性ダイヤモンド粉末２１と、導電性ダイヤモンド粉末２１よりも基材１０との密着性の高いコーティング剤２２とを含む導電性コーティング剤２０Ａを用意する工程と、基材１０の表面１０ａに導電性コーティング剤２０Ａを塗布する工程と、基材１０の表面１０ａに導電性ダイヤモンド粉末２１を定着させて導電層２０を形成する工程と、を備える。このような構成によれば、導電性コーティング剤２０Ａを基材１０の表面１０ａに塗布することで基材１０の表面１０ａに導電性ダイヤモンド粉末２１の層（導電層２０）を十分な厚さで、かつ短時間に形成することができる。
【００６４】
また、このダイヤモンド電極１の製造方法において、導電性コーティング剤２０Ａを塗布する工程は、導電性コーティング剤２０Ａをスクリーン印刷によって塗布することを含んでいてもよい。これにより、導電性コーティング剤２０Ａをスクリーン印刷することによって十分な厚さの導電層２０を短時間で形成することができる。
【００６５】
また、このダイヤモンド電極１の製造方法において、導電性コーティング剤２０Ａを塗布する工程は、導電性コーティング剤２０Ａを噴射して塗布することを含んでいてもよい。これにより、導電性コーティング剤２０Ａを噴射して塗布することによって十分な厚さの導電層２０を短時間で形成することができる。
【００６６】
また、本実施形態に係る導電性ダイヤモンドの塗布方法は、導電性ダイヤモンド粉末２１と、導電性ダイヤモンド粉末２１よりも対象物との密着性の高いコーティング剤２２とを含む導電性コーティング剤２０Ａを用意する工程と、対象物の表面に導電性コーティング剤２０Ａを塗布する工程と、対象物の表面に導電性ダイヤモンド粉末２１を定着させて導電層２０を形成する工程と、を備える。このような構成によれば、導電性コーティング剤２０Ａを対象物の表面に塗布することで対象物の表面に導電性ダイヤモンドを十分な厚さで、かつ短時間で塗布することができる。
【００６７】
以上説明したように、本発明によれば、大面積の電極に対応でき、十分な厚さの導電層を短期間で製造することができるダイヤモンド電極１、ダイヤモンド電極１の製造方法および導電性ダイヤモンドの塗布方法を提供することができる。
【産業上の利用可能性】
【００６８】
本実施形態に係るダイヤモンド電極１、ダイヤモンド電極１の製造方法および導電性ダイヤモンドの塗布方法は、大面積の電極に対応でき、短時間で導電層２０を形成することができるため、廃水処理装置１００の電極１１０や、電気メス等の外科的治療装置の電極、その他、有機物質の除去、除菌、消臭を行う装置の電極、家電分野、機能水生成装置、オゾン水生成装置、汚染物質センサーの電極、ＣＯ２還元による有機物質合成および有機電界合成の分野、医療分野の各種装置の電極として好適に利用可能である。
【符号の説明】
【００６９】
１  ダイヤモンド電極
１０  基材
１０ａ  表面
２０  導電層
２０Ａ  導電性コーティング剤
２１  導電性ダイヤモンド粉末
２２…コーティング剤
１００…廃水処理装置
１１０…電極
１１１…取り付け用プレート
１１２…電極プレート
１２０…電源ケーブル
２００Ａ…電気メス
２００Ｂ…電気メス
２００Ｃ…電気メス
２０１…電極
２１０…ダイヤモンド粉末
２１１…高不純物層
【図１】
2020199478.tif 000003
【図２】
2020199478.tif 000004
【図３】
2020199478.tif 000005
【図４】
2020199478.tif 000006
【図５】
2020199478.tif 000007
【図６】
2020199478.tif 000008